(57)【特許請求の範囲】
【請求項１】
エネルギー線照射により硬化可能な高分子媒体と、
β位およびγ位にヒドロキシ基を有するアルキルスルフィド構造を有する樹脂分散剤、ならびに光調整粒子を含み、前記高分子媒体中に分散された光調整懸濁液と、
を含む調光材料。
【請求項２】
前記樹脂分散剤は、β位およびγ位にヒドロキシ基を有するアルキルメルカプタン誘導体を連鎖移動剤として用いて、前記β位およびγ位にヒドロキシ基を有するアルキルスルフィド構造が形成される請求項１に記載の調光材料。
【請求項３】
２つの透明導電性樹脂基材と、前記２つの透明導電性樹脂基材に挟持された調光層とを有し、
前記調光層が、樹脂マトリックスと、β位およびγ位にヒドロキシ基を有するアルキルスルフィド構造を有する樹脂分散剤、ならびに光調整粒子、を含み、前記樹脂マトリックス中に分散された光調整懸濁液と、を含有する、調光フィルム。
【請求項４】
前記樹脂分散剤は、β位およびγ位にヒドロキシ基を有するアルキルメルカプタン誘導体を連鎖移動剤として、前記β位およびγ位にヒドロキシ基を有するアルキルスルフィド構造が形成される請求項３に記載の調光フィルム。
【発明の詳細な説明】
【技術分野】
【０００１】
本発明は調光材料および調光フィルムに関する。
【背景技術】
【０００２】
電界を印加していない状態では、懸濁液中に分散されている光調整粒子のブラウン運動により、入射光の大部分が光調整粒子により反射、散乱又は吸収され、ごく一部分だけが透過し、一方、電界を印加した状態では、光調整粒子が分極を起こし、電場に対して平行に配列され、光調整粒子と光調整粒子の間を光が透過するライトバルブすなわち調光装置が知られている（例えば、特許文献１参照）。ロバート・エル・サックス（Ｒｏｂｅｒｔ．Ｌ．Ｓａｘｅ）らは、光調整粒子を安定して媒体に分散させる方法として、粒子と親和性の高いヒドロキシ基やその他の官能基をもつモノマーを用いて合成した分散高分子を用いる方法を提案している（例えば、特許文献２、３参照）。また、媒体としてトリメリット酸エステルが有効であることを提案している（例えば、特許文献４参照）。
【先行技術文献】
【特許文献】
【０００３】
【特許文献１】米国特許第１，９５５，９２３号明細書
【特許文献２】米国特許第４，１６４，３６５号明細書
【特許文献３】米国特許第４，２７３，４２２号明細書
【特許文献４】米国特許第５，４６１，５０６号明細書
【発明の概要】
【発明が解決しようとする課題】
【０００４】
しかしながら、特許文献２〜４に記載された光調整粒子を懸濁させる方法では、構成された調光フィルムを高温環境下においた場合に、その前後で光透過率が変動してしまい、十分な耐熱性が得られない場合があった。
本発明は、耐熱性に優れる調光材料、およびこれを用いて構成される調光フィルムを提供することを課題とする。
【課題を解決するための手段】
【０００５】
前記課題を解決するための具体的手段は以下の通りである。
＜１＞  エネルギー線照射により硬化可能な高分子媒体と、β位およびγ位にヒドロキシ基を有するアルキルスルフィド構造を有する樹脂分散剤、ならびに光調整粒子を含み、前記高分子媒体中に分散された光調整懸濁液と、を含む調光材料。
【０００６】
＜２＞  前記樹脂分散剤は、β位およびγ位にヒドロキシ基を有するアルキルメルカプタン誘導体を連鎖移動剤として用いて、前記β位およびγ位にヒドロキシ基を有するアルキルスルフィド構造が形成される前記＜１＞に記載の調光材料。
【０００７】
＜３＞  ２つの透明導電性樹脂基材と、前記２つの透明導電性樹脂基材に挟持された調光層とを有し、前記調光層が、樹脂マトリックスと、β位およびγ位にヒドロキシ基を有するアルキルスルフィド構造を有する樹脂分散剤、ならびに光調整粒子を含み、前記樹脂マトリックス中に分散された光調整懸濁液と、を含有する、調光フィルム。
【０００８】
＜４＞  前記樹脂分散剤は、β位およびγ位にヒドロキシ基を有するアルキルメルカプタン誘導体を連鎖移動剤として用いて、前記β位およびγ位にヒドロキシ基を有するアルキルスルフィド構造が形成される前記＜３＞に記載の調光フィルム。
【発明の効果】
【０００９】
本発明によれば、耐熱性に優れる調光材料、およびこれを用いて構成される調光フィルムを提供することができる。
【図面の簡単な説明】
【００１０】
【図１】本発明にかかる調光フィルムの一態様を示す概略断面図である。
【図２】図２（ａ）は、図１の調光フィルムの電界が印加されていない場合の作動を説明するための概略断面図であり、図２（ｂ）は、電界が印加されていないときの光調整懸濁液の液滴３の様子を示す図である。
【図３】図３（ａ）は、図１の調光フィルムの電界が印加されている場合の作動を説明するための概略断面図であり、図３（ｂ）は、電界が印加されているときの光調整懸濁液の液滴３の様子を示す図である。
【図４】本発明にかかる調光フィルムの端部の状態の一例を示す概略断面図である。
【図５】本発明にかかる調光フィルムにおける光透過率保持率と、光調整懸濁液中の樹脂分散剤含有率との関係の一例を示すグラフである。
【図６】本発明にかかる調光フィルムにおける光透過率保持率と、光調整懸濁液中の樹脂分散剤含有率との関係の一例を示すグラフである。
【発明を実施するための形態】
【００１１】
本明細書において「工程」との語は、独立した工程だけではなく、他の工程と明確に区別できない場合であってもその工程の所期の作用が達成されれば、本用語に含まれる。また本明細書において「〜」を用いて示された数値範囲は、「〜」の前後に記載される数値をそれぞれ最小値および最大値として含む範囲を示す。
【００１２】
＜調光材料＞
本発明の調光材料は、エネルギー線照射により硬化可能な高分子媒体と、β位およびγ位にヒドロキシ基を有するアルキルスルフィド構造を有する樹脂分散剤、ならびに光調整粒子を含み、前記高分子媒体中に分散された光調整懸濁液とを含み、必要に応じてその他の成分を含んで構成される。
【００１３】
［光調整懸濁液］
本発明における光調整懸濁液は、β位およびγ位にヒドロキシ基を有するアルキルスルフィド構造を有する樹脂分散剤の少なくとも１種と、光調整粒子の少なくとも１種とを含み、必要に応じてその他の成分を含んで構成される。
光調整懸濁液が、特定構造の樹脂分散剤を含むことで、光調整粒子の分散安定性が向上し、耐熱性に優れる調光材料を構成することができる。さらに光調整懸濁液中の調光粒子濃度をより向上させることができる。これは例えば、前記樹脂分散剤がβ位およびγ位にヒドロキシ基を有するアルキルスルフィド構造を有することで、光調整粒子と樹脂分散剤の親和性がより向上するためと考えることができる。
【００１４】
（樹脂分散剤）
前記樹脂分散剤は、光調整粒子が分散した光調整懸濁液を構成する流動可能な分散媒として用いられる。かかる樹脂分散剤としては、後述する高分子媒体及びその硬化物である樹脂マトリックスと完全に相分離するもの、もしくは部分的に相分離可能なものであることが好ましい。より好ましくは、光調整粒子を流動可能な状態で分散させる役割を果たすとともに、光調整粒子に選択的に付着被覆し、高分子媒体との相分離の際に光調整粒子が相分離された液滴相に移動するように作用し、電気導電性が小さく、高分子媒体との親和性が小さく、調光フィルムとした際に高分子媒体から形成される樹脂マトリックスとの屈折率が近似した液状共重合体を使用する。
【００１５】
前記樹脂分散剤は、β位およびγ位にヒドロキシ基を有するアルキルスルフィド構造を有するが、分散安定性と耐熱性の観点から、β位およびγ位にヒドロキシ基を有する炭素数３〜６のアルキル基を含むアルキルスルフィド構造を有していることが好ましく、β位およびγ位にヒドロキシ基を有する炭素数３〜４のアルキル基を含むアルキルスルフィド構造を有していることがより好ましい。
【００１６】
前記樹脂分散剤としては、β位およびγ位にヒドロキシ基を有するアルキルスルフィド構造を有する重合体（オリゴマー）であれば特に制限されないが、（メタ）アクリル酸エステルに由来する構造単位を含む重合体であることが好ましく、（メタ）アクリル酸アルキルエステルに由来する構造単位を含む重合体であることがより好ましく、炭素数４〜３０のアルキル基を有する（メタ）アクリル酸アルキルエステルに由来する構造単位を含む重合体であることがさらに好ましい。このような重合体においては、アルキルスルフィド構造に含まれるヒドロキシ基が光調整粒子に親和性を示し、（メタ）アクリル酸エステルに由来する構造単位は、高分子媒体中で光調整懸濁液が液滴として安定に維持するために作用すると考えられることから、光調整粒子が光調整懸濁液中で凝集したり、沈降したりすることなく安定的に分散される。また相分離の際には光調整粒子を相分離される液滴内に効率的に誘導することができる。
尚、（メタ）アクリル酸エステルとは、アクリル酸エステル及びメタクリル酸エステルの少なくとも一方を意味する。
【００１７】
このようなアルキル基を有する（メタ）アクリル酸エステルオリゴマーとしては、（メタ）アクリル酸ブチル重合体、（メタ）アクリル酸ヘキシル重合体、（メタ）アクリル酸オクチル重合体、（メタ）アクリル酸デシル重合体、（メタ）アクリル酸ウンデシル重合体、（メタ）アクリル酸ドデシル重合体、（メタ）アクリル酸トリデシル重合体、（メタ）アクリル酸テトラデシル重合体、（メタ）アクリル酸ヘキサデシル重合体、（メタ）アクリル酸オクタデシル重合体等が挙げられる。また、これらの重合体の原料として用いる（メタ）アクリル酸アルキルエステルを２種以上用いて合成される共重合体を、β位およびγ位の少なくとも一方にヒドロキシ基を有するアルキルスルフィド構造を有する重合体として用いることもできる。
【００１８】
前記樹脂分散剤の製造方法は、β位およびγ位にヒドロキシ基を有するアルキルスルフィド構造を形成できる限り特に制限されない。例えば、β位およびγ位にヒドロキシ基を有するアルキルメルカプタン誘導体を連鎖移動剤として用いる通常のラジカル重合法等を挙げることができる。
【００１９】
β位およびγ位にヒドロキシ基を有するアルキルメルカプタン誘導体を連鎖移動剤として用いて、（メタ）アクリル酸エステルのラジカル重合反応を行う場合、一般に連鎖移動剤は、（メタ）アクリル酸エステルオリゴマーの高分子鎖末端の位置に導入されるため、ヒドロキシ基が高分子鎖末端近傍の位置に存在する可能性が高くなる。またこのような連鎖移動剤を用いた場合、ヒドロキシ基を有する（メタ）アクリル酸エステルを用いなくともヒドロキシ基を樹脂分散剤に効率的に導入することができる。
【００２０】
β位およびγ位にヒドロキシ基を有するアルキルメルカプタン誘導体の具体例としては、３−メルカプト−１，２−プロパンジオール、１−メルカプト−２，３−ジヒドロキシブタン、１−メルカプト−２，３−ジヒドロキシヘキサン等を挙げることができる。
【００２１】
前記樹脂分散剤において、後述する光調整粒子と親和性がある官能基（好ましくは、ヒドロキシ基）は、樹脂分散剤を構成する重合体の中で近隣に嵩高い官能基が少ないほど、また重合体の高分子鎖末端に近いほど、その親和性による相互作用が強くなり、光調整粒子の凝集や沈降防止に効果的と考えられる。
一般に、樹脂分散剤を２種類以上のモノマーからラジカル共重合で合成する場合、光調整粒子と親和性がある官能基（以下、「親和性官能基」ともいう）をもつモノマーを、高分子鎖中のどの位置に導入するかという位置制御することは難しい。嵩高い置換基をもつモノマーや反応性の低いモノマーを用いることで、ある程度の選択性は期待できるものの、モノマーの比率や重合条件によっては、高分子鎖中に親和性官能基がひとつもない樹脂分散剤が生成したり、親和性官能基が高分子鎖の中央付近に位置したりする可能性がある。
【００２２】
そのため、上述のようにβ位およびγ位の両方にヒドロキシ基を有するアルキルメルカプタン誘導体を連鎖移動剤として用いて、（メタ）アクリル酸エステルのラジカル重合反応を行うことで得られる樹脂分散剤は、親和性官能基が、高い確率で嵩高い官能基から離れた高分子鎖末端に導入されることから、光調整粒子の凝集抑制及び沈降抑制により効果的と考えられる。
またこのような光調整粒子の凝集抑制及び沈降抑制に優れた効果を有する樹脂分散剤は、より少ない添加量でも光調整粒子を安定に分散させることが可能となり、樹脂分散剤添加量の裕度を広くすることができる。また光調整粒子を安定に分散させることができれば、調光フィルムを構成した場合の透過率も優れたものとなる。
【００２３】
上述のように、β位およびγ位の両方にヒドロキシ基を有するアルキルメルカプタン誘導体を連鎖移動剤として用いると、高分子末端にヒドロキシ基を効率的に導入することができるが、本発明における樹脂分散剤は、さらに側鎖にヒドロキシ基を有していてもよい。例えば、ヒドロキシ基をもつ（メタ）アクリル酸エステルモノマーを樹脂分散剤の合成時に併用することで側鎖にヒドロキシ基を導入することができる。
ヒドロキシ基を側鎖に有する樹脂分散剤としては例えば、メタクリル酸ブチル／アクリル酸２−ヒドロキシエチル共重合体、メタクリル酸ヘキシル／メタクリル酸２−ヒドロキシエチル共重合体、メタクリル酸オクチル／メタクリル酸２−ヒドロキシエチル共重合体、メタクリル酸デシル／メタクリル酸２−ヒドロキシエチル共重合体、メタクリル酸ウンデシル／メタクリル酸２−ヒドロキシエチル共重合体、メタクリル酸ドデシル／メタクリル酸２−ヒドロキシエチル共重合体、メタクリル酸トリデシル／メタクリル酸２−ヒドロキシエチル共重合体、メタクリル酸テトラデシル／メタクリル酸２−ヒドロキシエチル共重合体、メタクリル酸ヘキサデシル／メタクリル酸２−ヒドロキシエチル共重合体、メタクリル酸オクタデシル／メタクリル酸２−ヒドロキシエチル共重合体等が挙げられる。
【００２４】
上記のようにして得られる樹脂分散剤を構成する重合体は、合成後に精製工程に付することが好ましい。精製方法としては例えば、メタノール、エタノール、プロパノール等のアルコールを用いた分液精製、分子蒸留と呼ばれる１０Ｐａ以下の高真空下で蒸留して低分子成分を除去する方法等を挙げることができる。
【００２５】
これらの樹脂分散剤を構成する（メタ）アクリル酸エステルオリゴマーは、ゲルパーミエーションクロマトグラフィー（ＧＰＣ）で測定した標準ポリスチレン換算の重量平均分子量が５００〜２０，０００であることが好ましく、1，０００〜１０，０００であることがより好ましい。
さらにこれらの樹脂分散剤を構成する（メタ）アクリル酸エステルオリゴマーは、粘度計で測定した粘度が２５℃の条件で、３００ｍＰａ・ｓ〜５，０００ｍＰａ・ｓであることが好ましく、５００ｍＰａ・ｓ〜４５００でｍＰａ・ｓあることがさらに好ましい。
【００２６】
前記光調整懸濁液中における樹脂分散剤の含有量は、後述する光調整粒子の含有率に応じて適宜選択することができる。例えば、耐熱性の観点から、光調整粒子１００質量部に対して０．１〜２０質量部であることが好ましく、０．２〜１０質量部であることがより好ましい。
樹脂分散剤が、β位およびγ位の両方にヒドロキシ基を有するアルキルスルフィド構造を有することで樹脂分散剤の含有量が前記範囲内であっても、優れた分散安定性と耐熱性を示すことができる。
【００２７】
（光調整粒子）
前記光調整懸濁液は。光調整粒子の少なくとも１種を含む。光調整粒子としては、前駆体であるピラジン−２，３−ジカルボン酸・２水和物、ピラジン−２，５−ジカルボン酸・２水和物、ピリジン−２，５−ジカルボン酸・１水和物からなる群の中から選ばれた１つの物質とヨウ素及びヨウ化物とニトロセルロースとを反応させて得られるポリヨウ化物の針状小結晶が、好ましく用いられる。
ヨウ化物としては、ヨウ化カルシウム等が挙げられる。このようにして得られるポリヨウ化物としては、例えば、下記一般式で表されるものが挙げられる。
ＣａＩ２（Ｃ６Ｈ４Ｎ２Ｏ４）・ｘＨ２Ｏ  （ｘ：１〜２）
ＣａＩａ（Ｃ６Ｈ４Ｎ２Ｏ４）ｂ・ｃＨ２Ｏ  （ａ：３〜７、ｂ：１〜２、ｃ：１〜３）
これらのポリヨウ化物は針状結晶であることが好ましい。
【００２８】
また、調光フィルム用光調整懸濁液に用いる光調整粒子として、米国特許第２，０４１，１３８号明細書（Ｅ．Ｈ．Ｌａｎｄ）、米国特許第２，３０６，１０８号明細書（Ｌａｎｄら）、米国特許第２，３７５，９６３号明細書（Ｔｈｏｍａｓ）、米国特許第４，２７０，８４１号明細書（Ｒ．Ｌ．Ｓａｘｅ）及び英国特許第４３３，４５５号明細書に開示されている光調整粒子も、使用することができる。これらの特許によって公知とされたポリヨウ化物の結晶は、ピラジンカルボン酸、又はピリジンカルボン酸の１つを選択して、ヨウ素、塩素又は臭素と反応させることにより、ポリヨウ化物、ポリ塩化物又はポリ臭化物等のポリハロゲン化物とすることによって作製されている。これらのポリハロゲン化物は、ハロゲン原子が無機質又は有機質と反応した錯化合物で、これらの詳しい製法は、例えば、サックスの米国特許第４，４２２，９６３号明細書に開示されている。
【００２９】
前記光調整粒子の粒子サイズは、調光フィルムとしたときの印加電圧に対する応答時間と、光調整懸濁液中の凝集及び沈殿との関係から、以下のサイズが好ましいと考えられる。
光調整粒子の長径は、２２５ｎｍ〜６２５ｎｍが好ましく、２５０ｎｍ〜５５０ｎｍがより好ましく、３００ｎｍ〜５００ｎｍがさらに好ましい。
また、光調整粒子の短径に対する長径の比率、すなわちアスペクト比は３〜８が好ましく、３．３〜７がより好ましく、３．６〜６がさらに好ましい。
本発明における光調整粒子の長径と短径は、走査型電子顕微鏡、透過型電子顕微鏡等の電子顕微鏡で光調整粒子を撮影し、撮影した画像より任意に５０個の光調整粒子を抽出し、各光調整粒子の長径と短径を平均値として算出することができる。ここで、長径とは、上記撮影した画像により二次元視野内に投影された光調整粒子について、最も長い部分の長さとする。また、短径とは、上記長径に直交する最も長い部分の長さとする。
【００３０】
また、本発明における光調整粒子の粒子径を評価する方法として、光子相関法や動的光散乱法の原理を用いた粒度分布計を用いることができる。この方法では直接粒子の大きさや形状を計測するのではなく、粒子を球状と仮定して相当径を評価することになり、ＳＥＭ観察とは異なる値となる。特に、シスメックス株式会社製ゼータサイザーナノシリーズを用い、Ｚ ａｖｅｒａｇｅとして出力される相当径を粒子径とした場合に、光調整粒子の粒子径（以下、「粒度分布測定により求められる粒子径」ともいう）は１３５ｎｍ〜２２０ｎｍが好ましく、１４０ｎｍ〜２１０ｎｍがより好ましく、１４５ｎｍ〜２０５ｎｍがさらに好ましい。
このＺ ａｖｅｒａｇｅ値は、例えば光相関法や動的光散乱法に基づいた、違う粒度分布計の測定値、具体的には上述の透過型電子顕微鏡等の電子顕微鏡で測定される光調整粒子の長径、短径とよい相関を示すことが知られおり、粒子径を評価する指標として適当である。
【００３１】
製造された光調整粒子は、未反応物や副生成物、またサイズが小さい粒子や大きい粒子、アスペクト比が小さい粒子や大きい粒子が含まれる場合がある。通常は精製して用いることが好ましい。この精製方法としては例えば遠心分離を行う方法がある。遠心分離の条件は処理する量にもよるが、３０００Ｇ〜２００００Ｇが好ましい。また処理回数は２回以上が好ましい。遠心後は上澄みを傾斜して廃棄し、粒子が凝集せずに分散可能な有機溶剤を加えるとよい。このとき、加える有機溶剤に制限はないが、例えば酢酸メチル、酢酸エチル、酢酸プロピル、酢酸ブチル、酢酸ペンチル、酢酸イソアミル、酢酸ヘキシル、アセトン、エチルメチルケトン、イソブチルケトン等が挙げられ、中でも、酢酸エチル、酢酸プロピル、酢酸ブチル、酢酸ペンチル、酢酸イソアミル、酢酸ヘキシルを好適に使用することができ、これらの溶媒が１種以上含まれていることが好ましい。これら溶媒は１種のみでもよいし、２種類以上を混合して用いてもよい。また、遠心分離処理を２回以上行う場合、最初の遠心分離処理にはニトロセルロースを溶解させた溶剤を用いてもよい。このとき、ニトロセルロースの濃度は３質量％〜２０質量％、好ましくは５質量％〜１５質量％である。また、溶剤を加えた後は、光調整粒子が溶剤中で分散できるように、ホモジナイザーや超音波で処理するとよい。
以上のようにして光調整粒子分散液を得ることができる。
【００３２】
光調整粒子分散液における光調整粒子の濃度を求める方法として、この光調整粒子分散液を少量サンプリングし、加熱乾燥して残存する固形重量をもって粒子量とし、濃度を計算する方法がある。
さらに正確な濃度決定方法としては、例えば、光調整粒子分散液の密度を測定し、この密度の値から濃度を求める方法が挙げられる。具体的には、光調整懸濁液の製造方法においては、光調整粒子分散液の密度を測定する工程と、測定した前記密度に基づいて、前記光調整粒子分散液の濃度を算出する工程とを設けることができる。このような粒子と媒体である溶剤の密度に差があれば、粒子の濃度と分散液の密度には相関関係があると考えられる。溶剤、分散液の密度を測定する装置は特に制限されないが、例えば、アントンパール社製の振動式デジタル密度計を用いると、小数点以下第４位から６位までの密度を求めることが可能である。
【００３３】
また、光調整粒子分散液の密度と粒子濃度の関係を表す式は、それぞれの、光調整粒子の密度、溶剤の密度、分散液の密度をそれぞれＤｐ、Ｄｓ、Ｄｓｕｓとし、分散液中の粒子濃度をＣｐとすると、単位重量当たりの光調整粒子分散液の体積が、粒子と溶剤の体積の和になるとすれば求めることができる。単位重量の光調整粒子分散液に含まれる光調整粒子、溶剤の重量はそれぞれ、Ｃｐ／１００、（１００−Ｃｐ）／１００となる。それぞれの体積は密度で除してＣｐ／（１００・Ｄｐ）、（１００−Ｃｐ）／（１００Ｄｓ）となる。従って式（１）のとおりになる。
【００３４】
【数１】
0005569412.tif 000002
【００３５】
上記式（１）を展開すると、光調整分散液の粒子濃度を求める式（２）なる。
【００３６】
【数２】
0005569412.tif 000003
【００３７】
このとき、Ｄｓｕｓ、Ｄｓは密度計を用いて測定することが可能であるが、固体の密度であるＤｐは測定することが困難である。ただし、式（２）を展開した下記式（３）のような光調整粒子密度を求める式において、適当な基準となる光調整粒子分散液の濃度を任意に決めるならば、基準となる光調整粒子密度が求まり、その値を式（２）に代入すると、粒子濃度が求められる。ここで求められる粒子濃度は、基準を決めた時の相対値であり、真の値とは言えないが、相対的な比較は可能であることから、事実上問題はない。また、基準となる光調整粒子分散液の濃度としては、例えば、光調整粒子分散液における不揮発分比であるＮＶ値（乾燥後の光調整粒子分散液の質量／乾燥前の光調整分散液の質量）を採用すればよい。
【００３８】
【数３】
0005569412.tif 000004
【００３９】
前記光調整懸濁液中における前記光調整粒子の含有量は、目的に応じて適宜選択できる。耐熱性と調光性能の観点から、光調整懸濁液中における含有率が、０．１質量％〜３０質量％であることが好ましく、０．５質量％〜２５質量％であることがより好ましい。
【００４０】
（可塑剤）
前記光調整粒子が分散した光調整懸濁液は、流動可能な分散媒として上述の樹脂分散剤を含むが、必要に応じて可塑剤の少なくとも１種をさらに含んでいてもよい。これにより光調整懸濁液の粘度をより低減することができる。
可塑剤は上述の樹脂分散剤と同様に流動可能な状態で、光調整粒子を分散させる役割を果たすものであればよい。例えば、フタル酸ジオクチル、フタル酸ジイソオクチル、フタル酸ジブチル、フタル酸ブチルオクチル等のフタル酸アルキルエステル類、イソフタル酸ジオクチル等のイソフタル酸アルキルエステル類、オレイン酸ブチル、オレイン酸−ｎ−プロピル等のオレイン酸アルキルエステル類、アジピン酸ジオクチル等のアジピン酸アルキルエステル類、ジ安息香酸ジエチレングリコール等の安息香酸アルキルエステル、トリメリット酸オクチル、トリメリット酸ドデシル、トリメリット酸イソデシル等を挙げることができる。
光調整懸濁液中の分散媒として樹脂分散剤と可塑剤の割合に特に制限はなく、必要に応じて適宜選択できる。例えば、樹脂分散剤と可塑剤の総量中における樹脂分散剤の割合が３質量％以上であることが好ましく、５％質量以上であることがより好ましい。
【００４１】
前記光調整懸濁液は、溶剤を含む光調整粒子分散液と、前記樹脂分散剤と、必要に応じて前記可塑剤とを通常用いられる方法で混合した後、光調整粒子が所望の濃度となるように溶剤の少なくとも一部を除去することで調製することができる。
溶剤の除去方法として具体的には、所定の濃度の光調整粒子分散液と分散高分子を混合した後、加熱しながら溶剤を減圧留去する方法が好ましい。ロータリーエバポレータにアスピーレータやダイヤフラム式もしくは油回転式ポンプを接続し、減圧すると効率的に溶剤を留去できる。また光調整粒子分散液の濃度は上述のようにして算出することができる。
【００４２】
［高分子媒体]
本発明の調光材料はエネルギー線照射により硬化可能な高分子媒体の少なくとも１種を含む。エネルギー線を照射することにより硬化する高分子媒体としては、例えば、紫外線、可視光線、電子線等のエネルギー線により硬化する高分子化合物、及び光重合開始剤を含む高分子組成物が挙げられる。
【００４３】
前記高分子組成物としては、例えば、エチレン性不飽和基を有する高分子化合物及び光重合開始剤を含む高分子組成物が挙げられる。
前記エチレン性不飽和基を有する高分子化合物としては、シリコーン系樹脂、アクリル系樹脂、ポリエステル樹脂等が合成容易性、調光性能、耐久性等の点から好ましい。
これらの樹脂は、置換基として、メチル基、エチル基、プロピル基、イソプロピル基、ブチル基、イソブチル基、ｔｅｒｔ−ブチル基、アミル基、イソアミル基、ヘキシル基、シクロヘキシル基等のアルキル基、フェニル基、ナフチル基等のアリール基をさらに有することが、調光性能、耐久性等の点から好ましい。
【００４４】
シリコーン系樹脂として、具体的には、例えば、特公昭５３−３６５１５号公報、特公昭５７−５２３７１号公報、特公昭５８−５３６５６号公報、特公昭６１−１７８６３号公報等に記載の高分子化合物を挙げることができる。
また、上記シリコーン系樹脂は、例えば、両末端シラノールポリジメチルシロキサン、両末端シラノールポリジフェニルシロキサン−ジメチルシロキサンコポリマー、両末端シラノールポリジメチルジフェニルシロキサン等の両末端シラノールシロキサンポリマー、トリメチルエトキシシラン等のトリアルキルアルコキシシラン、（３−アクリロキシプロピル）メチルジメトキシシラン等のエチレン性不飽和結合含有シラン化合物などを、有機スズ系触媒である２−エチルヘキサン錫の存在下で、脱水縮合反応及び脱アルコール反応させて合成される。
シリコーン系樹脂の形態としては、無溶剤型が好ましい。すなわち、樹脂の合成に溶剤を用いた場合には、合成反応後に溶剤を除去することが好ましい。
シリコーン系樹脂の調製における（３−アクリロキシプロピル）メトキシシラン等のエチレン性不飽和結合含有シラン化合物の使用量は、原料シロキサン及びシラン化合物総量の２質量％〜３０質量％とすることが好ましく、５質量％〜１８質量％とすることがより好ましい。
【００４５】
前記アクリル系樹脂は、例えば、（メタ）アクリル酸アルキルエステル、（メタ）アクリル酸アリールエステル、（メタ）アクリル酸ベンジル、スチレン等の主鎖形成モノマーと、（メタ）アクリル酸、（メタ）アクリル酸ヒドロキシエチル、（メタ）アクリル酸イソシアナートエチル、（メタ）アクリル酸グリシジル等のエチレン性不飽和基導入用官能基含有モノマーなどを共重合して、プレポリマーを合成する。次いで、このプレポリマーのエチレン性不飽和基導入用官能基に応じて選択されるエチレン性不飽和基含有モノマーを前記プレポリマーに付加反応させることにより得ることができる。
前記エチレン性不飽和基含有モノマーとしては例えば、（メタ）アクリル酸グリシジル、（メタ）アクリル酸イソシアナートエチル、（メタ）アクリル酸ヒドロキシエチル、（メタ）アクリル酸等を挙げることができる。
【００４６】
これらエチレン性不飽和基を有する高分子化合物のゲルパーミエーションクロマトグラフィーによって得られるポリスチレン換算の重量平均分子量は、２０，０００〜１００，０００であることが好ましく、３０，０００〜８０，０００であることがより好ましい。
【００４７】
本発明の調光材料が高分子媒体として、前記エチレン性不飽和基を有する高分子化合物を含む場合、エネルギー線に露光するとラジカル重合を活性化する光重合開始剤をさらに含むことが好ましい。
光重合開始剤として具体的には、２，２−ジメトキシ−１，２−ジフェニルエタン−１−オン、１−（４−（２−ヒドロキシエトキシ）フェニル）−２−ヒドロキシ−２−メチル−１−プロパン−１−オン、ビス（２，４，６−トリメチルベンゾイル）フェニルホスフィンオキサイド、２−ヒドロキシ−２−メチル−１−フェニルプロパン−１−オン、（１−ヒドロキシシクロヘキシル）フェニルケトン等を挙げることができる。
これらの光重合開始剤の使用量は、上記エチレン性不飽和基を有する高分子化合物１００質量部に対して０．０５〜２０質量部であることが好ましく、０．１〜５質量部であることがより好ましい。
【００４８】
また前記高分子媒体は、上記エチレン性不飽和基を有する高分子化合物に加えて、エチレン性不飽和基をもたない有機溶剤可溶型樹脂及び熱可塑性樹脂の少なくとも１種を含んでもよい。具体的には例えば、ゲルパーミエーションクロマトグラフィーにより測定したポリスチレン換算の重量平均分子量が１，０００〜１００，０００のポリアクリル酸、ポリメタクリル酸等も併用することができる。
さらに高分子媒体中には、ジブチル錫ジラウレート等の着色防止剤等の添加物を必要に応じて添加してもよく、必要に応じて溶剤が含まれていてもよい。
【００４９】
本発明の調光材料は、前記光調整懸濁液と、前記高分子媒体とを混合することで調製することができる。前記光調整懸濁液及び高分子媒体の混合比率は、目的に応じて適宜選択できる。
【００５０】
＜調光フィルム＞
本発明の調光フィルムは、２枚の透明導電性樹脂基材と、２枚の透明導電性樹脂基材に挟持され、前記調光材料を用いて形成される調光層とを有するものである。前記調光材料から、高分子媒体から形成された樹脂マトリックスと、樹脂マトリックス中に分散した光調整懸濁液とを含む調光層が形成される。
調光層が前記調光材料から形成されることで、高温環境におかれた後であっても光透過性の変化が抑制される耐熱性に優れた調光フィルムを構成することができる。また調光層における光調整粒子濃度のバラつきが抑えられ、透過率のバラつきや外観差が抑えられた調光フィルムを構成することができる。
【００５１】
（透明導電性樹脂基材）
透明導電性樹脂基材としては、一般的に、透明樹脂基材に、光透過率が８０％以上の透明導電膜（ＩＴＯ、ＳｎＯ２、Ｉｎ２Ｏ３、有機導電膜等の膜）がコーティングされている表面抵抗値が３〜３０００Ωの透明導電性樹脂基材を使用することができる。なお、透明樹脂基材の光透過率はＪＩＳ  Ｋ７１０５の全光線透過率の測定法に準拠して測定することができる。また、透明樹脂基材としては、例えば、高分子フィルム等を使用することができる。
【００５２】
上記高分子フィルムとしては、例えば、ポリエチレンテレフタレート等のポリエステル系フィルム、ポリプロピレン等のポリオレフィン系フィルム、ポリ塩化ビニル、アクリル樹脂系のフィルム、ポリエーテルサルフォンフィルム、ポリアリレートフィルム、ポリカーボネートフィルム等の樹脂フィルムが挙げられるが、ポリエチレンテレフタレートフィルムが、透明性に優れ、成形性、接着性、加工性等に優れるので好ましい。
【００５３】
透明樹脂基材にコーティングされる透明導電膜の厚みは、１０〜５，０００ｎｍであることが好ましい。透明樹脂基材の厚みは特に制限はない。例えば、高分子フィルムの場合には１０〜２００μｍが好ましい。
【００５４】
透明樹脂基材の間隔が狭く、異物質の混入等により発生する短絡現象を防止するために、透明導電膜の上に数ｎｍ〜１μｍ程度の厚さの透明絶縁層が形成されている透明樹脂導電性基材を使用してもよい。また、本発明の調光フィルムを反射型の調光窓に利用する場合（例えば、自動車用リアビューミラー等）は、反射体であるアルミニウム、金、又は銀のような導電性金属の薄膜を電極として直接用いてもよい。
【００５５】
本発明の調光フィルム、調光層との密着性を向上させるためのプライマー層を有する２枚の透明導電性樹脂基材に挟持されているか、あるいはプライマー層を有する透明導電性樹脂基材とプライマー層を有さない透明導電性樹脂基材の２枚の透明導電性樹脂基材に挟持されていてもよい。
【００５６】
上記プライマー層は、ペンタエリスリトール骨格を含有するウレタンアクリレートを含有する材料、分子内に水酸基を有する（メタ）アクリレートを含有する材料、金属酸化物微粒子を有機バインダー樹脂に分散させた材料、分子内に１つ以上の重合性基を有するリン酸エステル、アミノ基を有するシランカップリング剤等からなる薄膜で形成されるのが好ましい。
【００５７】
本発明における透明導電性樹脂基材のプライマー処理（プライマー層の形成）は、例えば、プライマー層を形成する材料を、バーコーター法、マイヤーバーコーター法、アプリケーター法、ドクターブレード法、ロールコーター法、ダイコーター法、コンマコーター法、グラビアコート法、マイクログラビアコート法、ロールブラッシュ法、スプレーコート法、エアーナイフコート法、含浸法、カーテンコート法等を単独又は組み合わせて用いて、透明導電性樹脂基材に塗布することにより行うことができる。
【００５８】
なお、塗布する際は必要に応じて適当な溶剤で希釈し、プライマー層を形成する材料の溶液を用いてもよい。溶剤を用いた場合には、透明導電性樹脂基材上に塗布した後乾燥を要する。尚、プライマー層となる塗膜は必要に応じて透明導電性樹脂基材の片面のみ（透明導電膜側）に形成してもよいし、含浸法やディップコート法によって両面に形成してもよい。
【００５９】
プライマー層形成に用いる溶剤としては、プライマー層を形成する材料を溶解あるいは分散し、プライマー層形成後に乾燥等により除去できるものであればよく、イソプロピルアルコール、エタノール、メタノール、１−メトキシ−２−プロパノール、２−メトキシエタノール、シクロヘキサノン、メチルイソブチルケトン、アニソール、メチルエチルケトン、アセトン、テトラヒドロフラン、トルエン、ヘプタン、シクロヘキサン、エチルアセテート、プロピレングリコールモノメチルエーテルアセテート、ジエチルジグリコール、ジメチルジグリコール、酢酸イソアミル、酢酸ヘキシル等を用いることができ、これらの混合溶媒でもよい。
【００６０】
（調光層）
本発明における調光層は、樹脂マトリックスと該樹脂マトリックス中に分散した前記光調整懸濁液とを含む。なお、樹脂マトリックスは、調光材料に含まれるエネルギー線照射により硬化可能な高分子媒体（好ましくは、エチレン性不飽和基含有高分子化合物）を硬化したものである。前記高分子媒体及び分散媒（光調整懸濁液中の樹脂分散剤および可塑剤等の分散媒）としては、前記高分子媒体及びその硬化物と分散媒とが、少なくともフィルム化したときに互いに相分離しうるものを用いる。互いに非相溶又は部分相溶性の前記高分子媒体と分散媒とを組み合わせて用いることが好ましい。
【００６１】
調光フィルムを得るためには、まず、液状の前記光調整懸濁液を、前記高分子媒体と均質に混合し、光調整懸濁液が高分子媒体中に液滴状態で分散した混合液からなる調光材料を得る。
光調整懸濁液と高分子媒体とを混合する方法は特に制限されず、通常の液体混合方法から適宜選択して適用することができる。
【００６２】
この調光材料を、前記透明導電性樹脂基材上に一定な厚さで塗布し、必要に応じて溶剤を乾燥除去した後、高圧水銀灯等を用いて紫外線を照射し高分子媒体を硬化させる。その結果、硬化した高分子媒体からなる樹脂マトリックス中に、光調整懸濁液が液滴状に分散されている調光層が形成される。高分子媒体と光調整懸濁液との混合比率を様々に変えることにより、調光層の光透過率を調節することができる。
【００６３】
このようにして形成された調光層の上にもう一方の透明導電性樹脂基材を密着させることにより、調光フィルムが得られる。あるいは、この調光材料を、透明導電性樹脂基材上に一定な厚さで塗布し、必要に応じて溶剤を乾燥除去した後、もう一方の透明導電性樹脂基材でラミネートした後に紫外線を照射し高分子媒体を硬化させてもよい。２枚の透明導電性樹脂基材の両方の上に調光層を形成し、それを調光層同士が密着するようにして積層してもよい。調光層の厚みは、５〜１，０００μｍが好ましく、２０〜１００μｍがより好ましい。
【００６４】
樹脂マトリックス中に分散されている光調整懸濁液の液滴の大きさ（平均液滴径）は、通常０．５〜１００μｍ、好ましくは０．５〜２０μｍ、より好ましいくは１〜５μｍである。液滴の大きさは、光調整懸濁液を構成している各成分の濃度、光調整懸濁液及び高分子媒体の粘度、光調整懸濁液中の分散媒の高分子媒体に対する相溶性等により決められる。
【００６５】
平均液滴径は、例えば、ＳＥＭを用いて、調光フィルムの一方の面方向から写真等の画像を撮影し、任意に選択した複数の液滴直径を測定し、その平均値として算出することができる。また、調光フィルムの光学顕微鏡での視野画像をデジタルデータとしてコンピュータに取り込み、画像処理インテグレーションソフトウェアを使用し算出することも可能である。
【００６６】
調光層となる調光材料の塗布には、例えば、バーコーター、アプリケーター、ドクターブレード、ロールコーター、ダイコーター、コンマコーター等の公知の塗工手段を用いることができる。調光材料を、透明導電性樹脂基材上に設けたプライマー層面に塗布し、あるいは、一方にプライマー層を有さない透明導電性樹脂基材を用いる場合には、透明導電性樹脂基材に直接塗布することもできる。なお、塗布する際は、必要に応じて、適当な溶剤で希釈してもよい。溶剤を用いた場合には、透明導電性樹脂基材上に塗布した後に乾燥を要する。
【００６７】
調光材料の塗布に用いる溶剤としては、テトラヒドロフラン、トルエン、ヘプタン、シクロヘキサン、エチルアセテート、エタノール、メタノール、酢酸イソアミル、酢酸ヘキシル等を用いることができる。液状の光調整懸濁液が、固体の樹脂マトリックス中に微細な液滴形態で分散されているフィルムを形成するためには、調光材料をホモジナイザー、超音波ホモジナイザー等で混合してシロキサン樹脂中に光調整懸濁液を微細に分散させる方法、シロキサン樹脂中の樹脂成分の重合による相分離法、溶媒揮発による相分離法、又は温度による相分離法等を利用することができる。
【００６８】
上記の方法によれば、電場の形成により任意に光透過率が調節できる調光フィルムが提供される。この調光フィルムは、電場が形成されていない場合にも、光の散乱のない鮮明な着色状態を維持し、電場が形成されると透明な状態に転換される。この能力は、２０万回以上の可逆的反復特性を示す。
【００６９】
透明な状態においての光透過率増進と、着色された状態における鮮明度の増進のためには、液状の光調整懸濁液の屈折率と、樹脂マトリックスの屈折率を一致させることが好ましい。
【００７０】
調光フィルムを作動させるための使用電源は交流で、１０〜１００ボルト（実効値）、３０Ｈｚ〜５００ｋＨｚの周波数範囲とすることができる。本発明の調光フィルムは、電界に対する応答時間を、消色時には１〜５０秒以内、着色時には１〜１００秒以内とすることができる。また、紫外線耐久性は、７５０Ｗ紫外線等を利用した紫外線照射試験の結果、２５０時間が経過した後にも安定な可変特性を示し、−５０℃〜９０℃で長時間放置した場合にも、初期の可変特性を維持することが可能である。
【００７１】
従来技術である液晶を使用した調光フィルムの製造における、水を用いたエマルションによる方法を使用すると、液晶が水分と反応して光調整特性を失うことが多く、同一の特性のフィルムを製造しにくいという問題がある。
しかし本発明においては、液晶ではなく、光調整粒子が光調整懸濁液内に分散されている液状の光調整懸濁液を使用するため、液晶を利用した調光フィルムとは異なり、電界が印加されていない場合にも光が散乱せず、鮮明度が優れて視野角の制限のない着色状態を表す。そして、光調整粒子の含量、液滴形態や膜厚を調節したり、又は電界強度を調節したりすることにより、光可変度を任意に調節できる。
【００７２】
また、本発明の調光フィルムは、液晶を用いないことから、紫外線露光による色調変化及び可変能力の低下、大型製品特有の透明導電性樹脂基材の周辺部と中央部間に生ずる電圧降下に伴う応答時間差も解消される。
また、液晶を利用した従来技術による調光窓の場合には、液晶が紫外線に容易に劣化し、またネマチック液晶の熱的特性によりその使用温度の範囲も狭い。更に、光学特性面においても、電界が印加されていない場合には光散乱による乳白色の半透明な状態を示し、電界が印加される場合にも、完全には鮮明化せず、乳濁状態が残存する問題点がある。従って、このような調光窓では、既存の液晶表示素子で動作原理として利用されている光の遮断及び透過による表示機能が不可能である。しかし、本発明による調光フィルムを使用すれば、このような問題点が解決できる。
【００７３】
本発明の調光フィルムは、例えば、室内外の仕切り（パーティッション）、建築物用の窓硝子／天窓、電子産業及び映像機器に使用される各種平面表示素子、各種計器板と既存の液晶表示素子の代替品、光シャッター、各種室内外広告及び案内標示板、航空機／鉄道車両／船舶用の窓硝子、自動車用の窓硝子／バックミラー／サンルーフ、眼鏡、サングラス、サンバイザー等の用途に好適に使用することができる。
【００７４】
適用法としては、本発明の調光フィルムを直接使用することも可能であるが、用途によっては、例えば、本発明の調光フィルムを２枚の基材に挟持させて使用したり、基材の片面に貼り付けて使用したりしてもよい。前記基材としては、例えば、ガラスや、上記透明樹脂基材と同様の高分子フィルム等を使用することができる。
【００７５】
以下、図面を参照しながら本発明の調光フィルムの構造および動作について説明する。
図１に、本発明の調光フィルムの一態様を構造概略図として示す。図１に示す調光フィルムでは、透明導電膜５ａがコーティングされた透明樹脂基材５ｂからなる透明導電性樹脂基材４の２枚の間に、調光層１が挟持されている。調光層１と透明導電性樹脂基材４の間にはプライマー層６が設けられている。
【００７６】
調光層１は、高分子媒体としての前記エチレン性不飽和基を有する高分子化合物を紫外線硬化させたフィルム状の樹脂マトリックス２と、樹脂マトリックス２内に液滴３の形態で分散されている液状の光調整懸濁液と、を含む。光調整懸濁液の液滴３には、光調整粒子１０が分散媒９の中に分散されている（図２参照）。
【００７７】
調光フィルムは、スイッチ８の切り換えにより、電源７と２枚の透明導電膜５ａの接続、非接続を行う。
【００７８】
図２（ａ）は、図１に示した調光フィルムの作動を説明するための概略断面図であり、スイッチ８が切られ、電界が印加されていない状態を示す。この状態では、液滴３中に分散している光調整粒子１０は、図２（ｂ）に示すようにブラウン運動により、それぞれランダムな方向を向いている。そのため、入射光１１は光調整粒子１０に吸収、散乱又は反射され、透過できない。
【００７９】
一方、図３（ａ）は、図１の調光フィルムの電界が印加されている状態の作動を説明するための概略断面図である。図３（ａ）に示すように、スイッチ８を接続して電界を印加すると、電気的双極子モーメントをもつ光調整粒子１０が、印加された電界によって形成される電場と平行に配列する。そのため入射光１１は配列した光調整粒子１０間を通過するようになる。このようにして、液滴３が入射光に対して透明な状態に転換され、視野角度による散乱、又は透明性低下が殆どない状態で入射光を透過させる。
【００８０】
図４は透明導電膜５ａに電圧印加するための導線１３を接続する方法の一例を示す模式図である。調光フィルムの端部には、透明樹脂基材５ｂと透明導電膜５ａからなり、透明導電膜５ｂが露出したタップ領域１２が設けられている。タップ領域１２には導線１３が電気的に接続されている。この導線１３に、スイッチと電源（図示せず）を接続することで調光フィルムを動作させることができる。
【実施例】
【００８１】
以下、本発明を実施例により具体的に説明するが、本発明はこれらの実施例に限定されるものではない。
【００８２】
＜参考例＞
（基準粒子密度決定のための光調整粒子分散液の調製）
ヨウ素（ＪＩＳ試薬特級、和光純薬工業（株）製）と酢酸イソアミル（試薬特級、和光純薬工業（株）製）から８．５質量％ヨウ素の酢酸イソアミル溶液を、またニトロセルロース１／４ＬＩＧ（商品名：ベルジュラックＮＣ社製）と酢酸イソアミルから２０．０質量％ニトロセルロースの酢酸イソアミル溶液を調製した。ヨウ化カルシウム水和物（化学用、和光純薬工業（株）製）を加熱乾燥して無水化して酢酸イソアミルに溶解させ、２０．９質量％ヨウ化カルシウム溶液を調製した。２０Ｌフラスコに撹拌機と冷却管を備え、ヨウ素溶液を６９０５ｇ、ニトロセルロース溶液を８７２３ｇ、を加え水浴温度を３５〜４０℃としてフラスコを加熱した。ニトロセルロース溶液中の水分比（％）は平沼産業（株）製、平沼水分測定装置ＡＱ−７（発生液：ハイドラナールアクアライトＲＳ、対極液：アクアライトＣＮ）を用いて測定したところ、０．６１％であり、加えた溶液質量からニトロセルロース溶液中の水分量は５３．２ｇであった。フラスコ内容物の温度が３５〜４０℃となった後、脱水メタノール（試薬特級、和光純薬工業（株）製）を２６０ｇ、精製水（和光純薬工業（株）製）を５５．６ｇ加えて撹拌した。ヨウ化カルシウム溶液を１６４３ｇ、次いでピラジン−２，５−ジカルボン酸（日化テクノサービス（株）製）を３９０ｇ加えた。水浴温度を４２〜４４℃として４時間撹拌した後、放冷した。
得られた合成液を９２６０Ｇで５時間遠心分離後、傾斜して上澄み液を除き、底部に残存した沈殿に、この沈殿の質量の５倍に相当する酢酸イソアミルを加え超音波で沈殿を分散し、次に７１０Ｇで１０分間遠心分離後、上澄みを９２６０Ｇで３時間遠心分離した。傾斜して上澄みを除き、底部に残存した沈殿に、この沈殿の質量の５倍に相当する酢酸イソアミルを加え超音波で沈殿を分散して光調整粒子分散液を調製した。
【００８３】
得られた光調整粒子は、粒度分布測定（サブミクロン粒子アナライザ（製品名：Ｎ４ＭＤ、ベックマン・コールタ社製）で測定）で求められる平均粒子径が１８５ｎｍ、ＳＥＭ観察による平均長径は３５０ｎｍ、平均アスペクト比は７．０であった。なお、ＳＥＭによる観察では、３００個の光調整粒子から、長径及びアスペクト比の平均値を求めた。
【００８４】
（基準粒子密度の決定）
上述の光調整分散液の密度を２５．００℃で測定したところ、０．９２８５４ｇ／ｃｍ３だった。この分散した液を１ｇ金属プレートに秤量し、１２０℃１時間で乾燥後、再び質量を測定し、光調整分散液における不揮発成分の質量比である不揮発分比ＮＶ値を求めたところ、６．９８％であった。この不揮発分比ＮＶ値を粒子濃度とし、密度の値とともに既述の式（３）に代入して得られた密度２．９７２２ｇ／ｃｍ３を基準粒子密度として、以下密度から粒子濃度を求めるときはすべてこの値を用いた。
【００８５】
＜実施例１＞
(光調整粒子分散液の調製)
水分比が０．６８％のニトロセルロース溶液を用いたこと、及び脱水メタノールと一緒に加える精製水を５６．９ｇとしたこと以外は上記参考例と同様にして光調整粒子分散液を調製した。調製した光調整粒子分散液の密度は０．９０９２５ｇ／ｃｍ３、粒子濃度は６．１００５％となった。
【００８６】
（光調整粒子と可塑剤との混合）
この光調整粒子分散液１６９．５２ｇ、トリメリット酸イソデシル（花王製）１００．７２ｇを５００ｍＬナス型フラスコに加えロータリーエバポレータにセットし、８０℃で加熱しながら油回転ポンプでゆっくり減圧を開始し、約４５分間で溶媒を留去した後、そのまま減圧を継続した。減圧開始から１時間経過後に真空度１０００Ｐａ以下を確認し、３時間後に減圧と加熱を停止して脱溶した。次に、フラスコに内容物重量と同量の酢酸イソアミルを加え、再び同じ手順で脱溶２回目を実施して光調整粒子混合液を得た。
【００８７】
（樹脂分散剤（分散高分子）［Ｐ−１］の合成）
トルエン（試薬特級、和光純薬工業（株）製）１６４ｇ、メタクリル酸ドデシル２３１．４ｇ（共栄社化学）、３−メルカプト−１，２−プロパンジオール（試薬特級、和光純薬工業（株）製）１６．９ｇを３つ口フラスコに加え窒素雰囲気下で撹拌しながら６０℃に加熱した。１時間後、アゾイソブチロニトリル（試薬特級、和光純薬工業（株）製）１．８４ｇをトルエン８０ｇに溶解させた後、全量滴下した。そのまま２１時間加熱した後、１１５℃に加熱して２時間撹拌した。その後、減圧して溶剤を留去した。これにメタノールを２００ｇ加えて分液ロートに移して激しく振って３０分放置した。上層と下層に分離し、下層を分液ロートに移し、メタノール２００ｇを加え激しく振って３０分放置した。上層と下層に分離し、下層を分液ロートに移し、メタノール２００ｇを加え激しく振って３０分放置した。上層と下層に分離し、回収した下層から減圧下に溶剤を留去して、樹脂分散剤（分散高分子［Ｐ−１］）を得た。
【００８８】
（光調整懸濁液の調製）
上記の光調整粒子混合液１５．００ｇ、樹脂分散剤２．１３ｇ、トリメリット酸イソデシル２６．５１ｇをポリカップに量り取り、攪拌して光調整懸濁液を得た。光調整懸濁液から粒子を除いた質量のうち、樹脂分散剤（分散高分子［Ｐ−１］）の質量の比率は５．０％であった。
【００８９】
（高分子媒体の製造）
ディーンスタークトラップ、冷却管、撹拌機、加熱装置を備えた４つ口フラスコに、（３−アクリロキシプロピル）メチルジメトキシシラン（商品名：ＫＢＭ−５１０２、信越化学工業（株）製）１５０．０ｇ、蒸留水１９．０ｇ、酢酸（和光純薬工業（株）製）３７５．０ｇ、質量比でエタノール／メタノール＝９／１の混合溶媒８９ｇを仕込み、６５℃に昇温して５時間反応させた。反応溶液を４０℃以下まで冷却した後、３００Ｐａ以下に減圧して７０℃まで昇温して２時間、脱溶工程を行った。その後、室温まで冷却してアルコキシシランの一部をシラノールへ変換した化合物１４０ｇを得た。また、シラノールへの変換率は５４．５％であった。
この変換反応を繰り返し行い、アルコキシシランの一部をシラノールへ変換した化合物１４．０ｇを得た。変換率は５４．５％であった。
ディーンスタークトラップ、冷却管、撹拌機、加熱装置を備えた四つ口フラスコに、両末端シラノールポリジメチルシロキサン（商品名：Ｘ−２１−３１１４、信越化学工業（株）製）４４．０ｇ、両末端シラノールポリジメチルジフェニルシロキサン（商品名：Ｘ−２１−３１９３Ｂ、信越化学工業（株）製）１５６．０ｇ、前記ＫＢＭ−５１０２のメトキシ基をシラノールに変換したもの２２．０ｇ、ビス（２−エチルヘキサン酸）錫（商品名：ＫＣＳ−４０５Ｔ、城北化学工業（株）製）０．０１ｇを仕込み、ヘプタン中１００℃で５時間還流して反応を行った。温度を５０℃まで冷却し、トリメチルメトキシシラン（商品名：ＫＢＭ−３１、信越化学工業（株）製）１６８．０ｇを添加し、再び８５℃において２時間還流スしてエンドキャップ反応させた。次いで温度を７５℃に冷却してリン酸ジエチル（別名：エチルアシッドホスフェート）（商品名：ＪＰ−５０２、城北化学工業（株）製）０．０１ｇ（脱水縮合触媒ビス（２−エチルヘキサン酸）錫に対して１００質量部に対して１００質量部）を添加し２０分攪拌した後３０℃まで冷却した。次いでメタノールを２１０ｇ、エタノールを９０ｇ添加し２０分攪拌した。１２時間静置した後にアルコール層を除去し、１００Ｐａ以下に減圧して、１１５℃に昇温した。そのまま５時間、脱溶を行い、高分子媒体である重量平均分子量４９，０００のポリシロキサン樹脂１８８．３ｇを得た。ＮＭＲの水素積分比からこの樹脂に含まれる３−アクリロキシプロピルメチルシロキサン繰り返し単位数は、３．５％であった。
【００９０】
（調光材料の調製）
上記の高分子媒体３１．３ｇ、光重合開始剤のビス（２，４，６−トリメチルベンゾイル）フェニルホスフィンオキサイド（ＢＡＳＦジャパン（株）製）とテトラヒドロフラン（和光純薬、特級）を各０．２ｇ、上記で調製した光調整懸濁液１８．７ｇをポリカップに量り取り、攪拌して調光材料を得た。
【００９１】
（調光フィルムの作製）
ＩＴＯ（インジウム錫の酸化物）の透明導電膜（厚み３０ｎｍ）がコーティングされている表面電気抵抗値が２００〜７００ΩのＰＥＴフィルム（３００Ｒ、東洋紡績（株）製、厚み１２５μｍ）からなる透明導電性樹脂基材の透明導電膜上に前記調光材料を全面塗布した。次いで、その上に同様にプライマー層を形成した同じ透明導電性樹脂基材を、透明導電膜が調光材料の塗布層に向くようにして積層して密着させた。最後に、メタルハライドランプを用いて３０００ｍＪ／ｃｍ２の紫外線を前記積層した透明導電性樹脂基材のポリエステルフィルム側から照射し、光調整懸濁液が球形の液滴として紫外線硬化した樹脂マトリックス内に分散形成されたフィルム状の厚み９０〜９８μｍの調光層が透明導電性樹脂基材に挟まれた厚み３３０〜３５０μｍ調光フィルムを製造した。
【００９２】
（調光フィルムの透過率測定）
分光式色差計ＳＺ−Σ９０（日本電色工業（株）製）を使用し、Ａ光源、視野角２度で測定したＹ値（％）を光透過率とした。なお、電界印加時と未印加時の光透過率を測定した。また、電界印加時は、４００Ｈｚの交流電圧（実効値）１００Ｖの印加時の透過率をＴｏｎ（％）、電圧印加がないときをＴｏｆｆ（％）、透過率差をΔＴ（％）＝Ｔｏｎ（％）−Ｔｏｆｆ（％）とし、印加後６０秒後のΔＴ０（％）値を測定したところ５５．０％であった。この調光フィルムを１１０℃で２時間保管した後に同様にΔＴ１（％）値を測定したところ４２．５％であった。また１１５℃、２時間保管した後ではΔＴ２（％）は２７．５％であった。
【００９３】
（耐熱性評価）
耐熱性の目安として、加熱後の透過率差（ΔＴ１またはΔＴ２）を加熱前の透過率差（ΔＴ０）で除した値をΔＴ保持率として算出し、これを評価したところ、このフィルムの１１０℃、２時間におけるΔＴ保持率は７９．１％であった。また１１５℃、２時間でのΔＴ保持率は５０．０％であった。
【００９４】
＜実施例２＞
（光調整懸濁液の調製）
実施例１で調製した光調整粒子混合液１５．００ｇ、実施例１で調製した分散高分子［Ｐ−１］４．２２ｇ、トリメリット酸イソデシル２４．４０ｇをポリカップに量り取り、攪拌して光調整懸濁液を得た。光調整懸濁液の総質量から粒子を除いた質量のうち、樹脂分散剤（分散高分子［Ｐ−１］）の質量の比率は１０．０％であった。
【００９５】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ０（％）値を測定したところ、５５．３％であった。この調光フィルムを１１０℃で２時間保管した後に同様にΔＴ１（％）値を測定したところ５０．５％であり、１１５℃２時間後のΔＴ２（％）は４２．５％であった。
従ってこの調光フィルムの１１０℃２時間におけるΔＴ保持率は９１．２％であった。また１１５℃、２時間でのΔＴ保持率は７５．６％であった。
【００９６】
＜実施例３＞
（光調整懸濁液の調製）
実施例１で調製した光調整粒子混合液１５．００ｇ、実施例１で調製した分散高分子［Ｐ−１］８．４１ｇ、トリメリット酸イソデシル２０．２６ｇをポリカップに量り取り、攪拌して光調整懸濁液を得た。光調整懸濁液の総質量から粒子を除いた質量のうち、樹脂分散剤（分散高分子［Ｐ−１］）の質量の比率は１９．９％であった。
【００９７】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ０（％）値を測定したところ５５．３％であった。この調光フィルムを１１０℃で２時間保管した後に同様にΔＴ１（％）値を測定したところ、５５．６％、１１５℃２時間ではΔＴ２（％）は５２．１％であった。
従ってこの調光フィルムにおける１１０℃、２時間でのΔＴ保持率は１０１．３％であった。また１１５℃２時間でのΔＴ保持率は９３．３％であった。
【００９８】
＜実施例４＞
（光調整懸濁液の調製）
実施例１で調製した光調整粒子混合液１５．００ｇ、実施例１で調製した分散高分子［Ｐ−１］１３．６５ｇ、トリメリット酸イソデシル１５．００ｇをポリカップに量り取り、攪拌して光調整懸濁液を得た。光調整懸濁液の総質量から粒子を除いた質量のうち、樹脂分散剤（分散高分子［Ｐ−１］）の質量比率は３２．４％であった。
【００９９】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ０（％）値を測定したところ、５７．９％であった。この調光フィルムを１１０℃で２時間保管した後に同様にΔＴ１（％）値を測定したところ５８．１％であった。また、１１５℃で２時間保管した後のΔＴ２（％）は５３．０％であった。
従ってこの調光フィルムにおける１１０℃２時間でのΔＴ保持率は９７．７％であった。また１１５℃２時間でのΔＴ保持率は９３．０％であった。
【０１００】
＜実施例５＞
（光調整懸濁液の調製）
実施例１で調製した光調整粒子混合液１５．０１ｇ、実施例１で調製した分散高分子［Ｐ−１］２８．４３ｇ、光調整懸濁液の総質量から粒子を除いた質量のうち、樹脂分散剤（分散高分子［Ｐ−１］）の質量比率は６７．４％であった。
【０１０１】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５８．３％であった。この調光フィルムを１１０℃で２時間保管した後に同様にΔＴ１（％）値を測定したところ５８．７％であった。また１１５℃２時間後のΔＴ２（％）は５４．８％であった。
従ってこの調光フィルムにおける１１０℃、２時間でのΔＴ保持率は１０１．０％であった。また１１５℃、２時間でのΔＴ保持率は９４．０％であった。
【０１０２】
＜実施例６＞
（樹脂分散剤（分散高分子）［Ｐ−２］の合成）
トルエン（試薬特級、和光純薬工業（株）製）１６４ｇ、メタクリル酸ドデシル２３１．４ｇ（共栄社化学）、メタクリル酸２−ヒドロキシエチル２．４１ｇ（試薬特級、和光純薬工業（株）製）、３−メルカプト−１，２−プロパンジオール（試薬特級、和光純薬工業（株）製）１８．３９ｇを３つ口フラスコに加え窒素雰囲気下で撹拌しながら６０℃に加熱した。１時間後、アゾイソブチロニトリル（試薬特級、和光純薬工業（株）製１．８５ｇをトルエン７９ｇに溶解させた後、全量滴下した。そのまま２１時間加熱した後、１１５℃に加熱して２時間撹拌した。その後、減圧して溶剤を留去した。これを２００℃、１Ｐａの条件で分子蒸留して低分子成分を除去して分散高分子［Ｐ−２］を調製した。
【０１０３】
（光調整懸濁液の調製）
実施例１で調製した光調整粒子混合液７．５０ｇ、上記で調製した分散高分子[Ｐ−２]１．０７ｇ、トリメリット酸イソデシル１３．２６ｇをポリカップに量り取り、攪拌して光調整懸濁液を得た。光調整懸濁液の総質量から粒子を除いた質量のうち、分散高分子［Ｐ−２］の質量比率は５．１％であった。
【０１０４】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５１．３％であった。この調光フィルムを１１０℃で２時間保管した後に同様にΔＴ１（％）値を測定したところ４３．８％であった。また１１５℃、２時間でのΔＴ２（％）は３３．７％であった。
従って、この調光フィルムにおける１１０℃、２時間でのΔＴ保持率は８６．８％であった。また１１５℃、２時間でのΔＴ保持率は６２．８％であった。
【０１０５】
＜実施例７＞
（光調整懸濁液の調製）
実施例１で調製した光調整粒子混合液７．５０ｇ、上記で調製した分散高分子［Ｐ−２］２．１１ｇ、トリメリット酸イソデシル１２．２ｇをポリカップに量り取り、攪拌して光調整懸濁液を得た。光調整懸濁液の総質量から粒子を除いた質量のうち、分散高分子［Ｐ−２］の質量比率は１０．０％であった。
【０１０６】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５２．２％であった。この調光フィルムを１１０℃で２時間保管した後に同様にΔＴ１（％）値を測定したところ４９．５％であった。また１１５℃、２時間でのΔＴ２（％）は３９．２％であった。
従って、この調光フィルムにおける１１０℃、２時間でのΔＴ保持率は９５．７％であった。また１１５℃、２時間でのΔＴ保持率は７５．４％であった。
【０１０７】
＜実施例８＞
（光調整懸濁液の調製）
実施例１で調製した光調整粒子混合液７．５０ｇ、上記で調製した分散高分子［Ｐ−２］４．２１ｇ、トリメリット酸イソデシル１０．１３ｇをポリカップに量り取り、攪拌して光調整懸濁液を得た。光調整懸濁液の総質量から粒子を除いた質量のうち、分散高分子［Ｐ−２］の質量比率は１９．９％であった。
【０１０８】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５６．４％であった。この調光フィルムを１１０℃で２時間保管した後に同様にΔＴ１（％）値を測定したところ５５．０％であった。また１１５℃、２時間でのΔＴ２（％）は５４．９％であった。
従って、この調光フィルムにおける１１０℃、２時間でのΔＴ保持率は９８．０％であった。また１１５℃、２時間でのΔＴ保持率は９７．７％であった。
【０１０９】
＜実施例９＞
（光調整粒子と分散高分子［Ｐ−２］との混合）
実施例１で調製した光調整粒子分散液１８７．４８ｇ、実施例６で得られた分散高分子［Ｐ−２］１０５．１５ｇを５００ｍＬナス型フラスコに加えロータリーエバポレータにセットし、８０℃で加熱しながら油回転ポンプでゆっくり減圧を開始し、約４５分間で溶媒を留去した後、そのまま減圧を継続した。減圧開始から１時間経過後に真空度１０００Ｐａ以下を確認し、３時間後に減圧と加熱を停止して脱溶した。次に、フラスコに内容物重量と同量の酢酸イソアミルを加え、再び同じ手順で脱溶２回目を実施して光調整粒子混合液を得た。
【０１１０】
（光調整懸濁液の調製）
この光調整粒子混合液７．５０ｇ、トリメリット酸イソデシル１４．３０ｇをポリカップに量り取り、攪拌して光調整懸濁液を得た。光調整懸濁液の総質量から粒子を除いた質量のうち、分散高分子［Ｐ−２］の質量比率は３２．１％であった。
【０１１１】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５７．８％であった。この調光フィルムを１１０℃で２時間保管した後に同様にΔＴ１（％）値を測定したところ５５．７％であった。また１１５℃、２時間でのΔＴ２（％）は５８．１％であった。
従って、この調光フィルムにおける１１０℃、２時間でのΔＴ保持率は１０１．０％であった。また１１５℃、２時間でのΔＴ保持率は１００．９％であった。
【０１１２】
＜実施例１０＞
（光調整懸濁液の調製）
この光調整粒子混合液７．５０ｇ、上記で調製した分散高分子［Ｐ−２］３．７８ｇ、トリメリット酸イソデシル１０．５５ｇをポリカップに量り取り、攪拌して光調整懸濁液を得た。光調整懸濁液の総質量から粒子を除いた質量のうち、分散高分子［Ｐ−２］の質量比率は５０．０％であった。
【０１１３】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５７．８％であった。この調光フィルムを１１０℃で２時間保管した後に同様にΔＴ１（％）値を測定したところ５６．６％であった。また１１５℃、２時間でのΔＴ２（％）は５６．１％であった。
従って、この調光フィルムにおける１１０℃、２時間でのΔＴ保持率は９７．７％であった。また１１５℃、２時間でのΔＴ保持率は９８．１％であった。
【０１１４】
＜比較例１＞
（光調整懸濁液の調製）
実施例１で調製した光調整粒子混合液１５．０１ｇ、トリメリット酸イソデシル２８．５８ｇをポリカップに量り取り、攪拌して光調整懸濁液を得た。光調整懸濁液の総質量から粒子を除いた質量のうち、樹脂分散剤（分散高分子）の質量比率は０．０％であった。
【０１１５】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、３７．６％であった。この調光フィルムについて１１０℃で２時間保管した後に同様にΔＴ１（％）値を測定したところ１７．９％であった、１１５℃、２時間ではΔＴ２（％）は６．３％であった。
従ってこの調光フィルムにおける１１０℃、２時間でのΔＴ保持率は４６．３％であった。また１１５℃、２時間ではΔＴ保持率は１７．１％であった。
【０１１６】
＜比較例２＞
（比較分散高分子の合成）
トルエン（試薬特級、和光純薬工業（株）製）１６４ｇ、メタクリル酸ドデシル２３１．４ｇ（共栄社化学）、メタクリル酸２−ヒドロキシエチル４．７８ｇ（試薬特級、和光純薬工業（株）製）、ｎ−ヘキシルメルカプタン（東京化成）１４．７ｇを３つ口フラスコに加え窒素雰囲気下で撹拌しながら６０℃に加熱した。１時間後、アゾイソブチロニトリル（試薬特級、和光純薬工業（株）製）１．８４ｇをトルエン８０ｇに溶解させた後、全量滴下した。そのまま２１時間加熱した後、１１５℃に加熱して２時間撹拌した。その後、減圧して溶剤を留去した。これを２００℃１Ｐａの条件で分子蒸留して低分子成分を除去して分散高分子を調製した。
【０１１７】
（光調整懸濁液の調製）
実施例１で調製した光調整粒子混合液１５．００ｇ、上記で調製した比較分散高分子８．４２ｇ、トリメリット酸イソデシル２０．２５ｇをポリカップに量り取り、攪拌して光調整懸濁液を得た。光調整懸濁液の総質量から粒子を除いた質量のうち、比較分散高分子の質量比率は１９．９％であった。
【０１１８】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ、５３．３％であった。この調光フィルムを１１０℃で２時間保管した後に同様にΔＴ１（％）値を測定したところ５０．３％であった。また１１５℃、２時間でのΔＴ２（％）は４２．５％であった。
従って、この調光フィルムにおける１１０℃、２時間でのΔＴ保持率は９３．７％であった。また１１５℃、２時間でのΔＴ保持率は７９．６％であった。
【０１１９】
＜比較例３＞
（光調整懸濁液の調製）
実施例１で調製した光調整粒子混合液１５．００ｇ、比較例２で調製した比較分散高分子１３．６５ｇ、トリメリット酸イソデシル１５．００ｇをポリカップに量り取り、攪拌して光調整懸濁液を得た。光調整懸濁液の総質量から粒子を除いた質量のうち、比較分散高分子の質量比率は３２．４％であった。
【０１２０】
（調光材料の調製と調光フィルムの作製、透過率の測定）
この光調整懸濁液を用いたこと以外は実施例１と同様にして、調光材料を調製し、その調光材料を用いて調光フィルムを作製し、ΔＴ（％）値を測定したところ５６．６％であった。この調光フィルムを１１０℃で２時間保管した後に同様にΔＴ１（％）値を測定したところ５４．２％であった。また１１５℃、２時間後のΔＴ２（％）は５０．１％であった。
従ってこの調光フィルムにおける１１０℃２時間でのΔＴ保持率は９４．８％であった。また１１５℃、２時間でのΔＴ保持率は８８．４％であった。
【０１２１】
以上の結果を、光調整懸濁液の総質量から粒子を除いた質量における樹脂分散剤の質量比率を横軸に、ΔＴ保持率を縦軸としてプロットした結果を図５および図６に示す。図５は１１０℃で２時間放置した後のΔＴ保持率を示す図であり、図６は１１５℃で２時間放置した後のΔＴ保持率を示す図である。
図５、図６から本発明にかかる樹脂分散剤は、耐熱性に優れ、高温環境下におかれた後であっても優れたΔＴ保持率を示すことがわかる。特に樹脂分散剤の含有率が低い場合でも優れた耐熱性を示すことが分かる。
【符号の説明】
【０１２２】
１    調光層
２    樹脂マトリックス
３    液滴
４    透明導電性樹脂基材
５ａ    透明導電膜
５ｂ    透明樹脂基材
６    プライマー層
７    電源
８    スイッチ
９    分散媒
１０    光調整粒子
１１    入射光
１２    調光層を除去して露出した透明導電膜の表面
１３    透明導電膜に電圧印加する導線
【図１】
0005569412.tif 000005
【図２】
0005569412.tif 000006
【図３】
0005569412.tif 000007
【図４】
0005569412.tif 000008
【図５】
0005569412.tif 000009
【図６】
0005569412.tif 000010